流出する排気ガスから粒子性物質をフィルタリングするためのウォールフローフィルタであって、酸素により前記粒子性物質内の固体炭素を転換し、及び窒酸性還元剤による前記排気ガス内の窒素酸化物を選択的に還元することの何れも触媒化する触媒を備えてなり、前記触媒が、選択的に安定化したセリアと、iタングステン及びiiタングステンと鉄の両方から選択される少なくとも1つの金属を含んでなる、ウォールフローフィルタ。前記触媒が、不活性フィルタ基材上にコーティングされてなる、請求項1に記載のウォールフローフィルタ。前記触媒が、押出しソリッド本体を備えてなり、前記押出しソリッド本体が、1090重量の少なくとも1つのバインダ/マトリックス成分、及び580重量の選択的に安定化したセリアを含んでなり、前記少なくとも1つの金属が、i前記押出しソリッド本体の全体に渡って存在してなり、ii前記押出しソリッド本体の表面に大部分位置してなり、iii前記ソリッド本体全体に渡って存在し、前記押出しソリッド本体の表面に更に高い濃度で存在してなり、iv前記押出しソリッド本体の全体に渡って存在し、前記押出しソリッド本体上の1つ以上のコーティング層に収容されてなり、又はv前記押出しソリッド本体の全体に渡って存在し、前記押出しソリッド本体の表面に更に高い濃度で存在し、前記押出しソリッド本体の表面上の1つ以上のコーティング層にも収容されてなる、請求項1に記載のウォールフローフィルタ。前記少なくとも1つのバインダ/マトリックス成分が、コーディエライト、窒化物、炭化物、ホウ化物、合金、リチウムアルミノ珪酸塩、スピネル、選択的にドーピングされたアルミナ、シリカ供給源、チタニア、ジルコニア、チタニアジルコニア、ジルコン及びこれらのうち2つ以上の混合物から選択される、請求項1又は3に記載のウォールフローフィルタ。前記スピネルがMgAl2O4であるか、前記MgがCo、Zr、Zn又はMnからなる群よりの金属により部分的に置換されてなる、請求項4に記載のウォールフローフィルタ。前記シリカ供給源が、シリカ、シリカゾル、石英、溶融又は無定形シリカ、珪酸ナトリウム、無定形アルミノ珪酸塩、アルコキシシラン、シリコン樹脂バインダ、クレー、タルク又はこれらのうち2つ以上の混合物からなる群より選択される、請求項4又は5に記載のウォールフローフィルタ。前記無機繊維が、炭素繊維、ガラス繊維、金属繊維、ホウ素繊維、アルミナ繊維、シリカ繊維、シリカアルミナ繊維、炭化珪素繊維、チタン酸カリウム繊維、ホウ酸アルミニウム繊維及びセラミック繊維からなる群より選択される、請求項4~6の何れか一項に記載のウォールフローフィルタ。前記セリア安定化剤が、ジルコニウム、ランタナイド及びこれらのうち2つ以上の混合物からなる群より選択される、請求項3~7の何れか一項に記載のウォールフローフィルタ。前記少なくとも1つの金属が、a前記押出しソリッド本体の全体に渡って、b前記押出しソリッド本体の表面に更に高い濃度で、c前記押出しソリッド本体の表面上の1つ以上のコーティング層に収容のうち何れか1つの形態で存在してなり、前記iii、前記iv又は前記vが、他の位置で、前記少なくとも1つの金属と異なるものである、請求項1~8の何れか一項に記載のウォールフローフィルタ。前記押出しソリッド本体の表面に位置する前記少なくとも1つの金属大部分に、前記押出しソリッド本体の表面上の1つ以上のコーティング層に、又は前記押出しソリッド本体に更に高い濃度で、前記押出しソリッド本体の全体に対する金属成分が、01~20重量である、請求項1~9の何れか一項に記載のウォールフローフィルタ。前記押出しソリッド本体の表面上の1つ以上のコーティング層が、少なくとも1つの金属を含んでなり、前記触媒の全体金属成分は、01~30重量である、請求項1~9の何れか一項に記載のウォールフローフィルタ。前記ウォールフローフィルタの孔隙率が、30~80である、請求項1~11の何れか一項に記載のウォールフローフィルタ。窒素性還元剤供給源、前記窒素性還元剤を流出する排気ガス内に注入するためのインジェクタ手段、及び前記インジェクタ手段の下流に位置する請求項1~12の何れか一項によるウォールフローフィルタを備えてなる、排気システム。酸化窒素を二酸化窒素に酸化するために、前記インジェクタ手段の上流に位置する酸化触媒を備えてなる、請求項13に記載の排気システム。請求項1及び3~12の何れか一項によるウォールフローフィルタを製造する方法であって、粉末の出発物質を混合してソリッド押出し本体を形成し、前記粉末の出発物質が、少なくとも1つのバインダ/マトリックス成分又はこれの1つ以上の前駆体、選択的に安定化したセリア、及びタングステン及び/又は鉄の選択的な塩、選択的な無機繊維、選択的に添加された有機補助剤であり、酸又はアルカリ水溶液で混合物を形成するように、混合及び/又は混練を通じて処理し、前記混合物を触媒本体に押し出し、前記触媒本体を乾燥させ、ソリッド押出し本体を形成するために焼成する段階、及び前記ソリッド押出し本体が1090重量の少なくとも1つのバインダ/マトリックス成分、及び580重量の選択的に安定化したセリアを含有するように前記出発物質の比率を選択し、前記ソリッド押出し本体の表面を少なくとも1つのタングステン及び鉄で選択的に含浸及び/又は少なくとも1つのタングステン及び鉄を含む少なくとも1つのコーティング層で、前記ソリッド押出し本体の表面を選択的にコーティングすることを含んでなる、製造方法。